(57)【要約】【課題】種々の臭いに対し優れた消臭抗菌機能を有する繊維並びにこの繊維を含む消臭抗菌機能を有する織編物を提供し、またこの繊維を製糸性良好に得る方法を提供する。【解決手段】金属酸化物を含み平均粒子径が０．４〜１．０μｍの消臭抗菌性物質を１〜４質量％含む繊維であり、セルロースアセテートを溶剤に溶解した溶液に消臭抗菌性物質、溶剤及び分散安定剤からなるスラリーを混合してなる平均粒子径が０．４〜１．０μｍの消臭抗菌性物質を含む紡糸原液を乾式紡糸することにより得る。また、前記の繊維を織編物中に２５質量％以上含ませる。【選択図】なし【特許請求の範囲】
【請求項１】
金属酸化物を含み平均粒子径が０．４〜１．０μｍの消臭抗菌性物質を１〜４質量％含む繊維であって、以下の消臭機能（１）〜（４）及び抗菌機能（５）〜（７）を有する繊維。
（１）酢酸に対する消臭率が７０％以上
（２）イソ吉草酸に対する消臭率が７０％以上
（３）ノネナールに対する消臭率が７０％以上
（４）アンモニアに対する消臭率が７０％以上
（５）モラクセラ菌に対する殺菌活性値が０以上
（６）黄色ブドウ球菌に対する殺菌活性値が０以上
（７）肺炎かん菌に対する殺菌活性値が０以上
【請求項２】
染色されている繊維であって、洗濯１０回後に前記消臭機能（１）〜（４）及び抗菌機能（５）〜（７）を満足する請求項１に記載の繊維。
【請求項３】
単繊維繊度が１〜５ｄｔｅｘである請求項１または請求項２に記載の繊維。
【請求項４】
単繊維繊度が３．０１〜５ｄｔｅｘである請求項３に記載の繊維。
【請求項５】
前記繊維が、セルロースアセテート繊維である請求項１〜請求項４のいずれか一項に記載の繊維。
【請求項６】
消臭抗菌性物質が、酸化亜鉛、酸化アルミニウム及び酸化珪素からなる群から選ばれた少なくとも一つの金属酸化物を３０質量％以上含む消臭抗菌性物質である請求項１〜請求項５のいずれか一項に記載の繊維。
【請求項７】
消臭抗菌性物質が酸化亜鉛、酸化アルミニウム及び酸化珪素を含む消臭抗菌性物質である請求項１〜請求項６のいずれか一項に記載の繊維。
【請求項８】
消臭抗菌性物質を含有し消臭機能及び抗菌機能を有する繊維の製造方法であって、前記消臭抗菌性物質の平均粒子径を０．４〜１．０μｍとし、該消臭抗菌性物質を紡糸原液に対し１〜４質量％及び分散安定剤を紡糸原液に添加し、紡糸する単繊維繊度が１〜５ｄｔｅｘである消臭機能及び抗菌機能を有する繊維の製造方法。
【請求項９】
紡糸原液として、セルロースアセテートをセルロースアセテートの溶剤に溶解したセルロースアセテート溶解溶液と、消臭抗菌性物質、セルロースアセテートの溶剤及び分散安定剤を含むスラリーとを混合してなる紡糸原液を用いる請求項８に記載の繊維の製造方法。
【請求項１０】
消臭抗菌性物質として、酸化亜鉛、酸化アルミニウム及び酸化珪素からなる群から選ばれた少なくとも一つの金属酸化物を３０質量％以上含む消臭抗菌性物質を用いる請求項８または請求項９に記載の繊維の製造方法。
【請求項１１】
分散安定剤として、セルロースアセテートを用いる請求項８〜請求項１０のいずれか一項に記載の繊維の製造方法。
【請求項１２】
紡糸原液として、セルロースアセテートの固形分濃度で２０〜３０質量％の溶解溶液と、セルロースアセテートの溶剤に消臭抗菌性物質７〜１３質量％及び分散安定剤４〜１０質量％を含むスラリーとを混合してなり、全固形分量に対し消臭抗菌性物質を１〜４質量％含む紡糸原液を用いる請求項８〜請求項１１のいずれか一項に記載の繊維の製造方法。
【請求項１３】
紡糸原液を孔径５〜１０μｍの焼結金属フィルターで濾過して紡糸する請求項８〜請求項１２のいずれか一項に記載の繊維の製造方法。
【請求項１４】
請求項１〜請求項７のいずれか一項に記載の繊維を２５質量％以上含む織編物。
【請求項１５】
以下の消臭機能（１）〜（４）及び抗菌機能（５）〜（７）を有する請求項１４に記載の織編物。
（１）酢酸に対する消臭率が７０％以上
（２）イソ吉草酸に対する消臭率が７０％以上
（３）ノネナールに対する消臭率が７０％以上
（４）アンモニアに対する消臭率が７０％以上
（５）モラクセラ菌に対する殺菌活性値が０以上
（６）黄色ブドウ球菌に対する殺菌活性値が０以上
（７）肺炎かん菌に対する殺菌活性値が０以上
【発明の詳細な説明】
【技術分野】
【０００１】
本発明は、消臭機能及び抗菌機能を有する繊維及びその製造方法並びにその繊維を含む織編物に関する。
【背景技術】
【０００２】
近年、快適生活を指向する生活環境の多様化に伴い、種々の臭いに対しても敏感となっており、臭いに対する関心が高まってきている。セルロースアセテート繊維は、その繊維表面形成の過程からの独特の風合い、光沢を有するものであるが、また酢酸、イソ吉草酸及びノネナールといった臭気成分に対する消臭機能も有するものである。しかしながら、セルロースアセテート繊維は、前記の臭気成分を含む四大悪臭成分のなかのアンモニアに対しては満足するような消臭機能を有しない。また、セルロースアセテート繊維は、部屋干し臭の原因とされているモラクセラ菌、黄色ブドウ球菌、肺炎かん菌の抗菌機能も有しない。
【０００３】
これに対し、繊維へのアンモニアに対する消臭機能の付与の試みが従来よりなされている。繊維へのアンモニアに対する消臭機能を付与するには、例えば特許文献１に記載のように、消臭性物質をポリエステル繊維、ポリアミド繊維等の繊維中に練り込む方法があり、消臭性物質の粒子により繊維表面に凸部を形成させることによりアンモニアに対する消臭機能を向上させている。
【０００４】
しかしながら、この方法では、ポリエステル繊維、ポリアミド繊維等での溶融紡糸とは異なり乾式紡糸による通常一般的に使用されている単繊維繊度が３．０１ｄｔｅｘ以上という繊度のセルロースアセテート繊維は、菊型断面をなしており、ポリエステル繊維、ポリアミド繊維等とは繊維表面の形状が異なり、またアンモニアに対する消臭機能の向上効果が殆どないという問題がある。
【先行技術文献】
【特許文献】
【０００５】
【特許文献１】特開２０１１−４２９０９号公報
【発明の概要】
【発明が解決しようとする課題】
【０００６】
本発明の目的は、種々の臭いに対し優れた消臭機能及び部屋干し臭の原因となる菌に対する抗菌機能を有し、かつ通常一般的に使用される単繊維繊度の繊維を提供し、またこの繊維を製糸性良好に得る方法を提供すること、並びに消臭機能及び抗菌機能を有する織編物を提供することにある。
また、本発明者等は上記消臭性物質に抗菌機能があることを見出しており、同一の剤で消臭機能及び抗菌機能の付与を行うことを可能としたものである。
【課題を解決するための手段】
【０００７】
本発明の第１の要旨は、金属酸化物を含み平均粒子径が０．４〜１．０μｍの消臭抗菌性物質を１〜４質量％含む消臭機能及び抗菌機能を有する繊維にある。
本発明の第２の要旨は、セルロースアセテート、金属酸化物を含み平均粒子径が０．４〜１．０μｍの消臭抗菌性物質、セルロースアセテートの溶剤及び分散安定剤を含む紡糸原液を紡糸することを特徴とする消臭抗菌性物質を１〜４質量％含み、単繊維繊度が１〜５ｄｔｅｘである消臭機能及び抗菌機能を有する繊維の製造方法にある。
また、本発明の第３の要旨は、前記繊維を２５質量％以上含む消臭機能及び抗菌機能を有する織編物にある。
【発明の効果】
【０００８】
本発明による繊維は、特にアンモニアに対する消臭機能が付与され、酢酸、イソ吉草酸、ノネナール及びアンモニアの四大悪臭成分に対する消臭機能、及びモラクセラ菌、黄色ブドウ球菌及び肺炎かん菌に対する抗菌機能を有し、かつ通常一般的に使用される単繊維繊度の繊維であり、また本発明によれば、繊維の製造の際、消臭性物質を均一分散させた紡糸原液の調製によって繊維中に消臭抗菌性物質を効果的に含有させた繊維を得ることができ、本発明の繊維を得る方法は、前記紡糸原液を用いることにより紡糸での糸切れがなく、製糸性が極めて良好なるものである。さらに本発明による繊維を含有させて構成した織編物は、酢酸、イソ吉草酸、ノネナール及びアンモニアに対する優れた消臭機能、モラクセラ菌、黄色ブドウ球菌及び肺炎かん菌に対する優れた抗菌機能を発揮する。
【発明を実施するための形態】
【０００９】
以下、本発明の実施の形態について、詳細に説明する。  
【００１０】
本発明の繊維は、金属酸化物を含む平均粒子径が０．４〜１．０μｍの消臭抗菌性物質を１〜４質量％、好ましくは１．５〜３質量％含み、好ましくは単繊維繊度が１〜５ｄｔｅｘ、より好ましくは３．０１〜５ｄｔｅｘの消臭抗菌機能を有する繊維であり、酢酸、イソ吉草酸、ノネナール及びアンモニアに対する消臭率がいずれも７０％以上である消臭機能を有し、モラクセラ菌、黄色ブドウ球菌及び肺炎かん菌に対する殺菌活性値がいずれも０以上である抗菌機能を有する。
さらに、本発明の繊維は、染色され、洗濯１０回後においても、酢酸、イソ吉草酸、ノネナール及びアンモニアに対する消臭率がいずれも７０％以上である消臭機能、及びモラクセラ菌、黄色ブドウ球菌及び肺炎かん菌に対する殺菌活性値がいずれも０以上である抗菌機能を保持し、洗濯耐久性にも優れる。なお、染色は、繊維に対し通常適用される染料、セルロースアセテート繊維であれば分散染料、染色条件で行われ、洗濯はＪＩＳ  Ｌ０２１７（１０３法）に準拠した中性洗剤使用の手洗い或いは洗濯機による通常の家庭洗濯条件で行われる。
【００１１】
本発明において、繊維はセルロースアセテート繊維であることが好ましく、セルロースアセテート繊維の構成ポリマーであるセルロースアセテートは、酢化度が２．２２以上２．７６未満のセルロースジアセテート或いは酢化度が２．７６以上のセルローストリアセテートである。
【００１２】
本発明の繊維に含まれる消臭抗菌性物質は、吸着機能或いは消臭機能及び抗菌機能を有する消臭抗菌性物質であり、好ましくは酸化亜鉛、酸化アルミニウム及び酸化珪素からなる群から選ばれた少なくとも一つの金属酸化物を３０質量％以上含んで構成された消臭抗菌性物質であり、より好ましくは酸化亜鉛、酸化アルミニウム及び酸化珪素を含んで構成された消臭抗菌性物質である。
【００１３】
本発明の消臭抗菌機能を有する繊維は、次のようにして製造される。すなわち、本発明の繊維は、セルロースアセテート、前記群から選ばれた一つ以上の金属酸化物を含み平均粒子径が０．４〜１．０μｍの消臭抗菌性物質、セルロースアセテートの溶剤及び分散安定剤を含む紡糸原液を紡糸することにより製造される。
【００１４】
本発明方法において使用されるセルロースアセテートは、前記したとおりであり、また本発明方法において紡糸原液の調製に使用される消臭抗菌性物質は、吸着剤或いは消臭剤、抗菌剤とも言われる物質であり、好ましくは酸化亜鉛、酸化アルミニウム及び酸化珪素からなる群から選ばれた少なくとも一つの金属酸化物を３０質量％以上含んで構成された消臭抗菌性物質であり、これらは水澤化学工業社製の商品名ミズカナイト、ライオン社製の商品名ライオナイト、協和化学工業社製のハイドロタルサイト、東亞合成社製の商品名ケスモン等として容易に入手し得るものであり、またより好ましく使用される消臭抗菌性物質は、酸化亜鉛、酸化アルミニウム及び酸化珪素を含んで構成された消臭抗菌性物質である。これらの消臭抗菌性物質は、紡糸原液の調製前であれば平均粒子径が１．０μｍを超える粒子径のものであってもよいが、本発明方法においては、調製された紡糸原液中に消臭抗菌性物質が平均粒子径０．４〜１．０μｍの粒子径で存在することが必要である。
【００１５】
本発明方法において使用されるセルロースアセテートの溶剤としては、セルロースアセテートの種類にもよるが、好ましくはアセトン、塩化メチレン／メタノール混合液等の有機溶剤が挙げられる。また本発明方法において使用される分散安定剤としては、繊維の構成に使用されるポリマーのセルロースアセテートと同じまたは異なる酢化度のセルロースアセテートが使用され、好ましくは酢化度が２．２２以上２．７６未満のセルロースジアセテートが使用される。
【００１６】
特に本発明方法においては、好ましくは、紡糸原液として、セルロースアセテートをその溶剤に溶解した溶液に、消臭抗菌性物質、セルロースアセテートの溶剤及び分散安定剤を含むスラリーを混合することにより調製した紡糸原液を使用することである。より好ましくは、紡糸原液として、セルロースアセテートの固形分濃度で２０〜３０質量％の溶解溶液と、セルロースアセテートの溶剤に消臭抗菌性物質７〜１３質量％及び分散安定剤４〜１０質量％を含むスラリーとを混合して調製した紡糸原液を使用する。
【００１７】
紡糸原液の調製の際に使用するセルロースアセテートをその溶剤に溶解してなるセルロースアセテートの溶解溶液は、セルロースアセテートを固形分濃度が好ましくは２０〜３０質量％、より好ましく２２〜２５質量％になるようにセルロースアセテートの溶剤に溶解して作成する。
【００１８】
また、紡糸原液の調製の際に使用するスラリーは、消臭抗菌性物質、セルロースアセテートの溶剤及び分散安定剤からなるスラリーであり、好ましくは、セルロースアセテートの溶剤に消臭抗菌性物質をスラリー全体の７〜１３質量％、分散安定剤をスラリー全体の４〜１０質量％の比率の範囲で含有させたスラリーであり、このスラリーには分散安定剤によってセルロースアセテート溶剤中に消臭抗菌性物質の微粒子の安定した分散状態が形成される。スラリーの作成には、ビーズミルを使用し、消臭抗菌性物質、セルロースアセテートの溶剤及び分散安定剤からなる混合物をビーズミルに１回以上、好ましくは１０回以上通すことにより、スラリー中の消臭抗菌性物質の粒子の平均粒子径、メディアン径（粒度分布の中央値に対応する粒子径）が共に０．４〜１．０μｍ、好ましくは０．４〜０．７μｍであるように消臭抗菌性物質を微粒子化する。
【００１９】
紡糸原液は、セルロースアセテートの溶解溶液と消臭抗菌性物質分散のスラリーとを、好ましくは紡糸原液中に消臭性物質が０．２〜１．２質量％の濃度に均一に分散して含まれるように混合することにより調製する。このためには、紡糸原液として、セルロースアセテートの固形分濃度で２０〜３０質量％の溶解溶液に、セルロースアセテートの溶剤に消臭抗菌性物質７〜１３質量％を分散させて含むスラリーを、全固形分量に対し消臭抗菌性物質が１〜４質量％となる混合比で混合して調製した紡糸原液が好ましく使用される。
セルロースアセテート溶解溶液と消臭抗菌性物質分散のスラリーとの混合は、通常の混合攪拌機にて行うことが可能であり、消臭抗菌性物質の微粒子の分散が極めて良好な紡糸原液を得ることができる。調製した紡糸原液は、紡糸するに先立ち孔径１５μｍ以下の焼結金属フィルターで濾過することが好ましく、この焼結金属フィルターでの濾過は紡糸の際の糸切れを防止し製糸性を向上させる。
【００２０】
紡糸は、加熱雰囲気中に紡糸原液を吐出する乾式紡糸法にて行うが、紡糸速度は好ましくは４００〜６００ｍ／分、より好ましくは４５０〜５５０ｍ／分とし、単繊維繊度が好ましくは１〜５ｄｔｅｘ、より好ましくは３．０１〜５ｄｔｅｘ、さらに好ましくは４〜５ｄｔｅｘの繊維となるようにノズル孔径、吐出速度、加熱雰囲気等の条件を適宜選択して紡糸する。本発明方法によれば、実用上使用可能な強伸度を有する繊維として得られる。
【００２１】
本発明の繊維、好ましくはセルロースアセテート繊維は、優れた消臭抗菌機能を有することから、織編物に対しても消臭抗菌機能を付与することが可能である。織編物に満足すべき消臭抗菌機能を発揮させるためには、本発明の繊維のみで織編物を構成するか、或いは本発明の繊維をポリエステル繊維、ポリアミド繊維等の他の繊維と混用して構成してもよいが、他の繊維と混用する場合は、織編物には本発明の繊維を２５質量％以上含むことが必要である。本発明の繊維を２５質量％以上含む織編物は、酢酸、イソ吉草酸、ノネナール及びアンモニアのいずれの臭気成分に対しても消臭率が７０％以上の消臭機能を有し、さらに、モラクセラ菌、黄色ブドウ球菌及び肺炎かん菌に対しいずれも殺菌活性値が０以上の抗菌機能を有する。
【００２２】
織編物は、公知の方法で織成或いは編成され、本発明の繊維と他の繊維とを混用する場合は、本発明の繊維を構成糸の糸に混合する、交織する、交編する等により織編物中に２５質量％以上含有させて構成する。本発明の繊維は、織編物における消臭抗菌機能をより良好にする点では、織編物に対して４０％質量以上含むことが好ましく、４５質量％以上含むことがさらに好ましい。
本発明の織編物は、適宜染色され、前記したような家庭洗濯条件での繰り返し洗濯によっても消臭機能、抗菌機能を保持し、洗濯耐久性にも優れる。
【実施例】
【００２３】
以下、本発明を実施例により具体的に説明する。
なお、実施例における評価項目の測定は、以下の方法に拠った。
【００２４】
〈アンモニア、酢酸に対する消臭率の測定方法〉
テドラーパックに試料（糸は１ｇ、編地はたて１０ｃｍ×よこ１０ｃｍ）を入れ、臭気成分がアンモニアの場合は初発濃度が１００ｐｐｍ、臭気成分が酢酸の場合は初発濃度が５０ｐｐｍとなるように臭気成分ガス３Ｌを注入し、２時間後の臭気成分の濃度を検知管により測定し、次式より消臭率を算出した。
消臭率（％）＝（（２時間後の空試験の濃度−２時間後の試料試験の濃度）／２時間後の空試験の濃度）×１００
【００２５】
〈イソ吉草酸、ノネナールに対する消臭率の測定方法〉
三角フラスコ（内容量５００ｍＬ）に試料（たて６ｃｍ×よこ８ｃｍの編地）を入れ、臭気成分がイソ吉草酸の場合は初発濃度が８８ｐｐｍ、臭気成分がノネナールの場合は初発濃度が１４ｐｐｍとなるように臭気成分の液を滴下して封をし、２時間後シリンジによりフラスコ内のガスを採取し、ガスクロマトグラフでピーク面積を測定し、次式より消臭率を算出した。
消臭率（％）＝（（Ｓｂ−Ｓｍ）／Ｓｂ）×１００
Ｓｂ：２時間後の空試験のピーク面積、Ｓｍ：２時間後の試料試験のピーク面積
【００２６】
〈モラクセラ菌、黄色ブドウ球菌、肺炎かん菌の殺菌活性値の測定方法〉
高圧蒸気殺菌した試料（０．４ｇ）をバイアル瓶に入れ、モラクセラ菌を０．２ｍＬ採取し、各試料の数か所に接種して蓋を閉め、３７℃±２℃で１８±１時間培養する。その後、生理食塩水２０ｍＬで菌を洗い出し、以下の式から生菌数を算出した。
生菌数（個）＝菌濃度（個／ｍＬ）×生理食塩水量（ｍＬ）
計算した生菌数を用いて以下の式より殺菌活性値を算出した。
殺菌活性値＝標準布の試験菌接種直後の生菌数−１８時間培養後の試料の生菌数
黄色ブドウ球菌、肺炎かん菌も同様の方法でそれぞれ測定する。
【００２７】
〈分散性、製糸性、消臭機能の評価方法〉
評価は、次の４段階により評価した。
◎：極めて良好、○：良好、△：やや不良、×：不良
【００２８】
（参考例１）
セルロースアセテートとして酢化度２．２２以上２．７６未満のセルロースジアセテート（ダイセル社製）を使用し、セルロースアセテートの溶剤として塩化メチレン／メタノール＝８８／１２の質量比の混合溶剤を使用し、消臭抗菌性物質としてミズカナイトＨＦ（水澤化学工業社製、主たる金属酸化物：酸化亜鉛、酸化アルミニウム、酸化珪素、平均粒子径２．２μｍ）を使用し、分散安定剤として前記と同じ酢化度のセルロースアセテートを使用した。
【００２９】
（セルロースアセテートの溶解溶液（セルロースアセテート原液））
前記セルロースアセテートを固形分濃度が２２質量％となるように前記溶剤に溶解してセルロースアセテート原液を作成した。
（消臭抗菌性物質分散のスラリー（スラリー））
前記の消臭抗菌性物質、溶剤及び分散安定剤を表１に示す比率でプレミキサーにて混合し、ビーズミル（アイメックス社製、ビーズ径１ｍｍ）にて混合して消臭抗菌性物質分散のスラリーを作成した。このスラリーを粒度分布測定装置（島津製作所社製ＳＡＬＤ−２１００）にて含有粒子径を測定した結果、含まれる消臭抗菌性物質粒子の平均粒子径が０．６２８μｍ、メディアン径が０．５９８μｍとなり、表１に示すように、スラリー中の消臭抗菌性物質は微粒子の良好な分散状態を示していた。
【００３０】
（参考例２）、（比較参考例１）
参考例１におけると同じ消臭抗菌性物質、溶剤及び分散安定剤を表１に示す比率に変更し、参考例１と同様にしてスラリーを作成した。得られたスラリーは、参考例１と同様に測定した結果、参考例２ではスラリーは、含まれる消臭抗菌性物質粒子の平均粒子径が０．７１９μｍ、メディアン径が０．６２０μｍとなり、ビーズミルでの吐出圧が高くなるものの、分散状態は良いものであった。一方比較参考例１では、得られたスラリー中の消臭抗菌性物質は沈降してしまい、分散状態を保つことができなかった。
【００３１】
（比較参考例２）
参考例１において、使用した消臭抗菌性物質をペンクレイＳＬ（水澤化学工業社製、含有物質：酸化アルミニウム、酸化珪素、平均粒子径０．６μｍ）に変更し表１に示す比率にした以外は、実施例１と同様にして消臭性物質含有のスラリーを作成した。得られたスラリーは、粒子の凝集が発生し平均粒子径が６．７μｍとなり、分散状態は不良であった。
【００３２】
【表１】
2015221955.tif 000002
【００３３】
（実施例１）
参考例１で得たセルロースアセテート原液とスラリーとを、セルロースアセテート原液９４質量％、スラリー６質量％の混合比で混合して紡糸原液を調製した。紡糸原液は、孔径７μｍの焼結金属フィルターで濾過し、加熱雰囲気中に紡糸原液を吐出する乾式紡糸法にて紡糸速度５００ｍ／分で紡糸し、単繊維繊度４ｄｔｅｘのセルロースアセテート繊維（６０ｄｔｅｘ／１５フィラメント）を作成した。得られたセルロースアセテート繊維は、表２に示すような含有率で消臭抗菌性物質を含むものであり、製糸性も良好であった。また得られたセルロースアセテート繊維は、消臭機能も良好であった。
【００３４】
（実施例２）
実施例１において紡糸原液を焼結フィルターで濾過しなかった以外は、実施例１と同様にして、セルロースアセテート繊維を作成した。得られたセルロースアセテート繊維は、表２に示すような含有率で消臭抗菌性物質を含むものであり、製糸性にやや問題があったが消臭機能は良好であった。
【００３５】
（比較例１）
参考例１で得たセルロースアセテート原液と、比較参考例２で得たスラリーとを、セルロースアセテート原液９１質量％、スラリー９質量％の比率で混合して紡糸原液とした以外は、実施例１と同様にして、セルロースアセテート繊維を作成した。得られたセルロースアセテート繊維は、表２に示すような含有率で消臭性物質を含むものであるが、糸切れが多発し製糸性に問題があり、また満足できる消臭機能も得られなかった。
【００３６】
【表２】
2015221955.tif 000003
【００３７】
（実施例３）
実施例１で得られたセルロースアセテート繊維とポリエステル繊維（６０ｄｔｅｘ／１５フィラメント）を使用し、表３に示す混率で１２ゲージの編機でフライス編の交編編地を作成した。得られた編地について、洗濯前に、アンモニア、酢酸、イソ吉草酸及びノネナールに対する消臭率を測定し、これら臭気成分に対する消臭率を測定し、その結果を表３に示した。表３からも判るように、得られた編地は、アンモニア、酢酸、イソ吉草酸及びノネナールのすべての臭気成分に対して良好な消臭機能を有するものであった。
【００３８】
（実施例４）
実施例１で得られたセルロースアセテート繊維の混率を表３に示すとおりにした以外は、実施例３と同様にして編地を作成した。表３から判るように、セルロースアセテート繊維が少なくなっても、良好な消臭機能を有するものであった。
【００３９】
（実施例５）
実施例４で得られた編地について、洗濯回数を１０回にした以外は、実施例４と同様にして消臭率を測定し、その結果を表３に示した。表３からも判るように、得られた編地は、洗濯回数０回（洗濯前）と同様の良好な消臭機能を有しており、洗濯回数１０回後でも消臭機能が低下しないものであった。
【００４０】
（実施例６）
実施例４で得られた編地について、分散染料で染色後、洗濯回数０回（洗濯前）での、消臭率を実施例４と同様にして測定し、その結果を表３に示した。表３からも判るように、得られた編地は、染色前及び洗濯回数０回（洗濯前）と同様の良好な消臭機能を有しており、染色によっても消臭機能が低下しないものであった。
【００４１】
（比較例２）
実施例１で得られたセルロースアセテート繊維とポリエステル繊維を使用し、表３に示す混率で交編編地を作成した。得られた編地について、実施例３におけると同様にアンモニア、酢酸、イソ吉草酸及びノネナールに対する消臭率を測定し、その結果を表３に示したが、得られた編地は、臭気成分のアンモニア及びノネナールに対しは消臭機能が不十分であった。
【００４２】
【表３】
2015221955.tif 000004
【００４３】
（実施例７）
実施例１で得られたセルロースアセテート繊維とポリエステル繊維を使用し、表４の混率で交編編地を作成し、原布及び洗濯１０回後の編地の殺菌活性値を測定し、その結果を表４に示した。得られた編地は、モラクセラ菌、黄色ブドウ球菌、肺炎かん菌に対して良好な抗菌機能を有することが確認できた。また、得られた編地の抗菌機能は洗濯耐久性のあるものであった。
【００４４】
（比較例３）
消臭抗菌性物質を添加していない単繊維繊度４ｄｔｅｘの通常のセルロースジアセテート繊維とポリエステル繊維を使用し、表４の混率で交編編地を作成した。得られた編地について実施例４と同様にして殺菌活性値を測定し、その結果を表４に示したが、満足すべき抗菌機能、洗濯耐久性を確認することはできなかった。
【００４５】
【表４】
2015221955.tif 000005
【産業上の利用可能性】
【００４６】
本発明の繊維、特にセルロースアセテート繊維、或いは該繊維を含む織編物は、日常生活で発生する臭い、特に酢酸、イソ吉草酸、ノネナール及びアンモニアの悪臭に対しての良好な消臭機能を有し、また、モラクセラ菌、黄色ブドウ球菌及び肺炎かん菌に対する極めて良好な抗菌機能を有するものであり、肌着等のインナー用途、敷きパッド、毛布、シーツ等の寝具用途、靴下等の用途に好適なるものである。また、本発明の繊維を得る方法は、製糸性良好なるもので、商業的にも有用なるものである。